(57)【特許請求の範囲】
【請求項１】
式（Ｉ）で表される繰り返し単位を有するポリマーと、
有機溶媒と、
を含み、
前記ポリマーは、ジアミン化合物とビスマレイミド化合物とを重合させて得られ、
前記ジアミン化合物は、式（Ｉ−１）〜（Ｉ−５）で表される化合物および式（１）〜（７）で表される化合物からなる群より選ばれた少なくとも一つの化合物を含み、
２５℃において５〜４０ｃｐｓの範囲の粘度を有することを特徴とする液晶配向剤。
【化１】
0005496953.tif 000045
［ここで、ＰとＱはそれぞれ二価の有機基である。］
【化２】
0005496953.tif 000046
【化３】
0005496953.tif 000047
【化４】
0005496953.tif 000048
【化５】
0005496953.tif 000049
【化６】
0005496953.tif 000050
［ここで、Ｒ３はピリジン、ピリミジン、トリアジン、ピペリジン、ピペラジンからなる群から選択される、窒素を含む環状構造を有する一価の有機基である。Ｘは二価の有機基である。Ｒ４ａとＲ４ｂはそれぞれピリジン、ピリミジン、トリアジン、ピペリジン、ピペラジンからなる群から選択される、窒素を含む環状構造を有する二価の有機基である。Ｒ５とＲ７はそれぞれ、‐Ｏ‐、‐ＣＯＯ‐、‐ＯＣＯ‐、‐ＮＨＣＯ‐、‐ＣＯＮＨ‐、‐ＣＯ‐からなる群から選択された二価の有機基である。Ｒ６はステロイド骨格、トリフルオロメチル基、フルオロ基からなる群から選択される基を有する一価の有機基、または炭素数６〜３０のアルキル基である。Ｘ１とＸ２はそれぞれ脂環式基、芳香族基、複素環基からなる群から選択される。Ｒ８は炭素数３〜１８のアルキル基、炭素数３〜１８のアルコキシ基、炭素数１〜５のフルオロアルキル基、炭素数１〜５のフルオロアルコキ基、シアノ基、ハロゲン原子からなる群から選択される。Ｒ９ａ、Ｒ９ｂ、Ｒ９ｃ及びＲ９ｄはそれぞれ炭素数１〜１２の炭化水素基である。ｐは１〜３の整数、ｑは１〜２０の整数である。］；
【化７】
0005496953.tif 000051
【化８】
0005496953.tif 000052
【化９】
0005496953.tif 000053
【化１０】
0005496953.tif 000054
【化１１】
0005496953.tif 000055
【化１２】
0005496953.tif 000056
【化１３】
0005496953.tif 000057
［ここで、ｔは２〜１２の整数を表し、ｕは１〜５の整数を表す。］
【請求項２】
２５℃において８〜３５ｃｐｓの範囲の粘度を有することを特徴とする請求項１に記載の液晶配向剤。
【請求項３】
前記有機溶媒は、１００重量部の前記ポリマーに対して、４００〜１００００重量部用いることを特徴とする請求項１に記載の液晶配向剤。
【請求項４】
前記有機溶媒は、１００重量部の前記ポリマーに対して、５００〜５０００重量部用いることを特徴とする請求項３に記載の液晶配向剤。
【請求項５】
請求項１〜４のいずれかに記載の液晶配向剤によって製造されたことを特徴とする液晶配向膜。
【請求項６】
請求項５に記載の液晶配向膜を備えることを特徴とする液晶表示素子。
【発明の詳細な説明】
【技術分野】
【０００１】
本発明は、液晶配向剤に関し、特に残像の発生を低減して、保存安定性が向上した液晶配向剤に関する。また、本発明は、この液晶配向剤で製造された液晶配向膜、及びこの液晶配向膜を備える液晶表示素子に関する。
【背景技術】
【０００２】
液晶表示素子はコンピュータのモニターやカメラのビュー・ファインダー、投写型ディスプレイ、テレビなどに広く用いられている。
【０００３】
ネマチック液晶表示素子は一般的な液晶表示素子に広く使用されている。実際に利用されているネマチック液晶表示素子の具体例としては、（１）一方の基板の液晶配向方向が他方の基板の液晶の配向方向に対して９０度ツイストした、ＴＮ（ツイストネマチック）液晶表示素子、（２）一方の基板の液晶配向方向が他方の基板の液晶の配向方向に対して１８０度以上ツイストした、ＳＴＮ（スーパーツイストネマチック）液晶表示素子、そして、（３）薄膜トランジスタを使用した、ＴＦＴ（薄膜トランジスタ）液晶表示素子が挙げられる。
【０００４】
液晶表示素子の表示性能向上のため、液晶配向膜の改善は当該技術分野において継続的に試みられてきた。
【０００５】
液晶配向膜は液晶配向剤を用いて製造される。従来、液晶配向剤はポリアミック酸や可溶性ポリイミドを有機溶媒に溶かすことで調合され、その後基板上に塗布して硬化させることで液晶配向膜を形成する。
【０００６】
ポリアミック酸やポリイミドから調合された従来の液晶配向剤により形成された液晶配向膜は、優れた耐熱性を有するが、プレチルト角の経時的安定性が十分でない。
【０００７】
特許文献１には、文献中に記載された繰り返し単位を有するポリマーを含んだ液晶配向膜であって、安定して高いプレチルト角や、良好な液晶配向性が得られるとともに、良好な電気‐光学特性が得られる液晶配向膜が開示されている。
【０００８】
特許文献２には、文献中で定義された特定の繰り返し単位を有するポリマーを含むことによって、安定して高いプレチルト角と、良好な電気‐光学特性を有する液晶配向膜が開示されている。
【０００９】
これらの液晶配向膜を製造するための液晶配向剤として、ポリアスパルトイミドを使用しているが、従来の合成方法で得られた液晶配向剤中には、予想された量のポリアスパルトイミド重合体以外にも未反応物が多く含まれているため、液晶配向剤の保存安定性が悪く、また、その液晶配向剤を用いて製造された液晶配向膜は残像現状が起こりやすいという問題がある。
【先行技術文献】
【特許文献】
【００１０】
【特許文献１】特開平７‐１１０４８４号公報
【特許文献２】特開平７‐４３７２５号公報
【発明の概要】
【発明が解決しようとする課題】
【００１１】
本発明は、残像の発生を低減することができ、保存安定性が向上した液晶配向剤を提供することを目的とする。
【課題を解決するための手段】
【００１２】
本発明によれば、式（Ｉ）で表される繰り返し単位を有するポリマーと、有機溶媒と、を含み、２５℃において５〜４０ｃｐｓの範囲の粘度を有することを特徴とする液晶配向剤を提供する。
【００１３】
【化１】
0005496953.tif 000002
【００１４】
［ここで、ＰとＱはそれぞれ二価の有機基である。］
【００１５】
また、前記液晶配向剤からなる配向膜を提供する。
【００１６】
そして、前記液晶配向膜を備える液晶表示素子を提供する。
【発明の効果】
【００１７】
本発明によると、残像の発生を低減することができ、保存安定性が向上した液晶配向剤及びこの液晶配向剤で製造された液晶配向膜、液晶表示素子を提供することができる。
【発明を実施するための形態】
【００１８】
本発明の液晶配向剤は、ポリマー、有機溶媒、及び、任意で加えられる添加剤を含んでいる。ポリマーは、下記の化学式（Ｉ）で表される繰り返し単位を有する。
【００１９】
【化２】
0005496953.tif 000003
【００２０】
ここで、ＰとＱはそれぞれ二価の有機基である。この液晶配向剤は２５℃において５〜４０ｃｐｓの範囲の粘度を有する。
【００２１】
（１）ポリマー
ポリマーの合成方法については特に制限は無い。ポリマーは例えば、有機溶媒中でジアミン化合物とビスマレイミド化合物とを重合するといった一般的な合成方法により得られる。重合を促進するために、適当な量の触媒を用いることが好ましい。重合促進に適した触媒の例として、氷酢酸、酢酸、プロピオン酸などが挙げられる。
【００２２】
ジアミン化合物１モルに対して、ビスマレイミド化合物の量は一般的には１〜２モル、好ましくは１〜１．５モル使用する。ジアミン化合物１モルに対してビスマレイミド化合物を２モルより多く使用した場合、得られるポリマーの重量平均分子量は大きくなりすぎ、ポリマーは有機溶媒に対する溶解度が低くなってしまう可能性がある。一方、ジアミン化合物１モルに対して、１モルよりも少ないビスマレイミド化合物を使用した場合、得られるポリマーの重量平均分子量は小さくなりすぎ、ポリマーで製造された液晶配向膜の耐熱性が損なわれる可能性がある。
【００２３】
ポリマーを得るための重合反応は通常、０〜１８０℃の温度の範囲で行われ、好ましくは８０〜１２０℃の温度の範囲で行われる。ポリマーの重量平均分子量はこの温度や重合反応の時間を制御することで調整することが可能である。当該重量平均分子量は、５００００〜７００００が好ましく、さらに好ましくは５５０００〜６５０００である。
【００２４】
重合のための有機溶媒については特に制限はない。有機溶媒の例として、Ｎ‐メチル‐２‐ピロリドン、Ｎ，Ｎ‐ジメチルアセトアミド、Ｎ，Ｎ‐ジメチルホルムアミド、ジメチルスルホキシド、γ‐ブチロラクトン、テトラメチル尿素、ヘキサメチルホスホルトリアミド、などのような非プロトン性極性溶媒、メタクレゾール、キシレノール、フェノール、ハロゲン化フェノールのようなフェノール系溶媒、などが挙げられる。
【００２５】
上述の有機溶媒は、ポリマーの沈殿が発生しない範囲でアルコール、ケトン、エステル、エーテル、ハロゲン化炭化水素化合物、炭化水素化合物などの貧溶媒と組み合わせて用いることができる。
【００２６】
貧溶媒の例としては、メタノール、エタノール、イソプロパノール、シクロヘキサノール、エチレングリコール、プロピレングリコール、１，４‐ブタンジオール、トリエチレングリコール、アセトン、メチルエチルケトン、メチルイソブチルケトン、シクロヘキサノン、酢酸メチル、酢酸エチル、酢酸ブチル、シュウ酸ジエチル、マロン酸ジエチル、ジエチルエーテル、エチレングリコールメチルエーテル、エチレングリコールエチルエーテル、エチレングリコールモノ‐ｎ‐プロピルエーテル、エチレングリコールモノ‐i‐プロピルエーテル、エチレングリコールモノ‐ｎ‐ブチルエーテル、エチレングリコールジメチルエーテル、エチレングリコールエチルエーテルアセテート、ジエチレングリコールジメチルエーテル、テトラヒドロフラン、ジクロロメタン、１，２‐ジクロロエタン、１，４‐ジクロロブタン、トリクロロエタン、クロロベンゼン、ｏ‐ジクロロベンゼン、ヘキサン、ヘプタン、オクタン、ベンゼン、トルエン、キシレン、などが挙げられる。
【００２７】
得られたポリマーを含む反応溶液を大量の貧溶媒に注いで沈殿を生じさせ、この沈殿を減圧環境下で乾燥することでポリマーが得られる。この他に反応溶液を減圧環境下で蒸留器を用いて蒸留することによってもポリマーを得ることができる。このような処理を繰り返すことによってポリマーを精製することができる。
【００２８】
（１）−１：ジアミン化合物
本発明に用いられるジアミン化合物は、脂肪族ジアミン化合物、脂環式ジアミン化合物、芳香族ジアミン化合物、又はその他のジアミン化合物を含む。
【００２９】
脂肪族ジアミン化合物や脂環式ジアミン化合物の例として、１，３‐ジアミノプロパン、１，４‐ジアミノブタン、１，５‐ジアミノペンタン、１，６‐ジアミノヘキサン、１，７‐ジアミノヘプタン、１，８‐ジアミノオクタン、１，９‐ジアミノノナン、４，４‐ジアミノヘプタメチレンジアミン、１，４‐ジアミノシクロヘキサン、イソホロンジアミン、テトラヒドロジシクロペンタジエニレンジアミン、ヘキサヒドロ‐４，７‐メタノインダニレンジメチレンジアミン、トリシクロ［６．２．１．０２，７］‐ウンデシレンジメチルジアミン、４，４’‐メチレンビス（シクロヘキシルアミン）が挙げられる。
【００３０】
芳香族ジアミン化合物の例としてｐ‐フェニレンジアミン、ｍ‐フェニレンジアミン、ｏ‐フェニレンジアミン、４，４’‐ジアミノジフェニルメタン、４，４’‐ジアミノジフェニルエタン、４，４’‐ジアミノジフェニルスルフィド、４，４’‐ジアミノジフェニルスルホン、３，３’‐ジメチル‐４，４’‐ジアミノビフェニル、４，４’‐ジアミノベンズアニリド、４，４’‐ジアミノジフェニルエーテル、１，５‐ジアミノナフタレン、２，２’‐ジメチル‐４，４’‐ジアミノビフェニル、５‐アミノ‐１‐（４’‐アミノフェニル）‐１，３，３‐トリメチルインダン、６‐アミノ‐１‐（４’‐アミノフェニル）‐１，３，３‐トリメチルインダン、３，４’‐ジアミノジフェニルエーテル、３，３’‐ジアミノベンゾフェノン、３，４’‐ジアミノベンゾフェノン、４，４’‐ジアミノベンゾフェノン、２，２‐ビス［４‐（４‐アミノフェノキシ）フェニル］プロパン、２，２‐ビス［４‐（４‐アミノフェノキシ）フェニル］ヘキサフルオロプロパン、２，２‐ビス（４‐アミノフェニル）ヘキサフルオロプロパン、２，２‐ビス［（４‐（４‐アミノフェノキシ）フェニル）スルホン、１，４‐ビス（４‐アミノフェノキシ）ベンゼン、１，３‐ビス（４‐アミノフェノキシ）ベンゼン、１，３‐ビス（３‐アミノフェノキシ）ベンゼン、９，９‐ビス（４‐アミノフェニル）‐１０‐ヒドロアントラセン、２，７‐ジアミノフルオレン、９，９‐ビス（４‐アミノフェニル）フルオレン、４，４’‐メチレン‐ビス（２‐クロロアニリン）、２，２’，５，５’‐テトラクロロ‐４，４’‐ジアミノビフェニル、２，２’‐ジクロロ‐４，４’‐ジアミノ‐５，５’‐ジメトキシビフェニル、３，３’‐ジメトキシ‐４，４’‐ジアミノビフェニル、４，４’‐（ｐ‐フェニレンイソプロピリデン）ビスアニリン、４，４’‐（ｍ‐フェニレンイソプロピリデン）ビスアニリン、２，２’‐ビス［４‐（４‐アミノ‐２‐トリフルオロメチルフェノキシ）フェニル］ヘキサフルオロプロパン、４，４’‐ジアミノ‐２，２’‐ビス（トリフルオロメチル）ビフェニル、４，４’‐ビス［（４‐アミノ‐２‐トリフルオロメチル）フェノキシ］オクタフルオロビフェニルが挙げられる。
【００３１】
その他のジアミン化合物の例として、２，３‐ジアミノピリジン、２，６‐ジアミノピリジン、３，４‐ジアミノピリジン、２，４‐ジアミノピリミジン、５，６‐ジアミノ‐２，３‐ジシアノピラジン、５，６‐ジアミノ‐２，４‐ジヒドロキシピリミジン、２，４‐ジアミノ‐６‐ジメチルアミノ‐１，３，５‐トリアジン、１，４‐ビス（３‐アミノプロピル）ピペラジン、２，４‐ジアミノ‐６‐イソプロポキシ‐１，３，５‐トリアジン、２，４‐ジアミノ‐６‐メトキシ‐１，３，５‐トリアジン、２，４‐ジアミノ‐６‐フェニル‐１，３，５‐トリアジン、２，４‐ジアミノ‐６‐メチル‐ｓ‐トリアジン、２，４‐ジアミノ‐１，３，５‐トリアジン、４，６‐ジアミノ‐２‐ビニル‐ｓ‐トリアジン、２，４‐ジアミノ‐５‐フェニルチアゾール、２，６‐ジアミノプリン、５，６‐ジアミノ‐１，３‐ジメチルウラシル、３，５‐ジアミノ‐１，２，４‐トリアゾール、６，９‐ジアミノ‐２‐エトキシアクリジンラクテート、３，８‐ジアミノ‐６‐フェニルフェナントリジン、１，４‐ジアミノピペラジン、３，６‐ジアミノアクリジン、ビス（４‐アミノフェニル）フェニルアミンが挙げられる。
【００３２】
上述のジアミン化合物の例に加えて、本発明に好適なジアミン化合物は、下記の化学式（Ｉ−１）と（Ｉ−２）で表される化合物（すなわち、分子中に二つの第１級アミノ基と、第１級アミノ基以外の窒素原子を含むジアミン）であってもよい。
【００３３】
【化３】
0005496953.tif 000004
【００３４】
ここで、Ｒ３はピリジン、ピリミジン、トリアジン、ピペリジン、ピペラジンからなる群から選択される、窒素を含む環状構造を有する一価の有機基であり、Ｘは二価の有機基である。
【００３５】
【化４】
0005496953.tif 000005
【００３６】
ここで、Ｒ４ａとＲ４ｂはそれぞれピリジン、ピリミジン、トリアジン、ピペリジン、ピペラジンからなる群から選択される、窒素を含む環状構造を有する二価の有機基であり、Ｘは二価の有機基である。
【００３７】
また、下記の化学式（Ｉ−３）〜（Ｉ−５）で表される化合物も含まれる。
【００３８】
【化５】
0005496953.tif 000006
【００３９】
ここで、Ｒ５は、‐Ｏ‐、‐ＣＯＯ‐、‐ＯＣＯ‐、‐ＮＨＣＯ‐、‐ＣＯＮＨ‐、‐ＣＯ‐からなる群から選択された二価の有機基であり、Ｒ６はステロイド骨格、トリフルオロメチル基、フルオロ基からなる群から選択される基を有する一価の有機基、または炭素数６〜３０のアルキル基である。
【００４０】
【化６】
0005496953.tif 000007
【００４１】
ここで、Ｒ７は、‐Ｏ‐、‐ＣＯＯ‐、‐ＯＣＯ‐、‐ＮＨＣＯ‐、‐ＣＯＮＨ‐、‐ＣＯ‐からなる群から選択された二価の有機基であり、Ｘ１とＸ２はそれぞれ、脂環式基、芳香族基、複素環基からなる群から選択され、Ｒ８は炭素数３〜１８のアルキル基、炭素数３〜１８のアルコキシ基、炭素数１〜５のフルオロアルキル基、炭素数１〜５のフルオロアルコキシ基、シアノ基、ハロゲン原子からなる群から選択される。
【００４２】
【化７】
0005496953.tif 000008
【００４３】
ここで、Ｒ９ａ、Ｒ９ｂ、Ｒ９ｃ及びＲ９ｄはそれぞれ、炭素数１〜１２の炭化水素基であり、ｐは１〜３の整数、ｑは１〜２０の整数である。
【００４４】
また、以下の化学式（１）〜（７）で表される化合物であってもよい。
【００４５】
【化８】
0005496953.tif 000009
【００４６】
【化９】
0005496953.tif 000010
【００４７】
【化１０】
0005496953.tif 000011
【００４８】
【化１１】
0005496953.tif 000012
【００４９】
【化１２】
0005496953.tif 000013
【００５０】
【化１３】
0005496953.tif 000014
【００５１】
【化１４】
0005496953.tif 000015
【００５２】
ここで、ｔは２〜１２の整数を表し、ｕは１〜５の整数を表す。
【００５３】
これらのジアミン化合物は単独であるいは二種類以上を混合して使用することができる。
【００５４】
上述の化学式（Ｉ−１）で表される化合物の一例として、下記の化学式（８）で表される化合物が挙げられ、上述の化学式（Ｉ−２）で表される化合物の一例として、下記の化学式（９）で表される化合物が挙げられ、上述の化学式（Ｉ−３）で表される化合物の例として、下記の化学式（１０）〜（２１）で表される化合物が挙げられ、上述の化学式（Ｉ−４）で表される化合物の例として、下記の化学式（２２）〜（３３）で表される液晶性ジアミン化合物が挙げられる。
【００５５】
【化１５】
0005496953.tif 000016
【００５６】
【化１６】
0005496953.tif 000017
【００５７】
【化１７】
0005496953.tif 000018
【００５８】
【化１８】
0005496953.tif 000019
【００５９】
【化１９】
0005496953.tif 000020
【００６０】
【化２０】
0005496953.tif 000021
【００６１】
【化２１】
0005496953.tif 000022
【００６２】
【化２２】
0005496953.tif 000023
【００６３】
【化２３】
0005496953.tif 000024
【００６４】
【化２４】
0005496953.tif 000025
【００６５】
【化２５】
0005496953.tif 000026
【００６６】
【化２６】
0005496953.tif 000027
【００６７】
【化２７】
0005496953.tif 000028
【００６８】
【化２８】
0005496953.tif 000029
【００６９】
【化２９】
0005496953.tif 000030
【００７０】
【化３０】
0005496953.tif 000031
【００７１】
【化３１】
0005496953.tif 000032
【００７２】
【化３２】
0005496953.tif 000033
【００７３】
【化３３】
0005496953.tif 000034
【００７４】
【化３４】
0005496953.tif 000035
【００７５】
【化３５】
0005496953.tif 000036
【００７６】
【化３６】
0005496953.tif 000037
【００７７】
【化３７】
0005496953.tif 000038
【００７８】
【化３８】
0005496953.tif 000039
【００７９】
【化３９】
0005496953.tif 000040
【００８０】
【化４０】
0005496953.tif 000041
【００８１】
ここで、化学式中のｖは３〜１２の整数である。
【００８２】
全ジアミン化合物１００モル％に対し、化学式（Ｉ−１）〜（Ｉ−５）及び化学式（１）〜（７）で表されたジアミン化合物の総使用量は通常、１〜１００モル％であり、好ましくは３〜１００モル％であり、更に好ましくは５〜１００モル％である。
【００８３】
全ジアミン化合物１００モル％に対し、化学式（Ｉ−１）〜（Ｉ−５）及び化学式（１）〜（７）で表されたジアミン化合物の総使用量が１〜１００モル％であるとき、これによって製造された液晶配向剤は良好な保存安定性を有し、またこの液晶配向剤によって製造された液晶配向膜は良好なプレチルト角や残像の発生がないに関して、改善された配向性を有する。
【００８４】
（１）−２：ビスマレイミド化合物
ビスマレイミド化合物の製造方法については特に限定は無い。ビスマレイミド化合物は通常、無水マレイン酸系誘導体とジアミン化合物を有機溶媒中で反応させ、更にイミド化処理を行うことによって合成される。
【００８５】
無水マレイン酸系誘導体の例として、無水マレイン酸、２，３‐ジメチルマレイン酸無水物、２‐メチルマレイン酸無水物、２，３‐ジエチルマレイン酸無水物、２‐エチルマレイン酸無水物などが挙げられる。中でも無水マレイン酸が好ましい。
【００８６】
ビスマレイミド化合物の製造のために好適なジアミン化合物の例は、上述のジアミン化合物と同じものが挙げられる。
【００８７】
ビスマレイミド化合物の製造方法において、無水マレイン酸系誘導体の無水物基はジアミン化合物のアミノ基に対するモル比が通常１．０〜２．５の範囲になるように、好ましくは１．０〜２．０の範囲になるように、更に好ましくは１．０〜１．８の範囲になるように、無水マレイン酸系誘導体とジアミン化合物の分量を調節する。
【００８８】
有機溶媒に無水マレイン酸系誘導体とジアミン化合物の反応温度は通常０〜１００℃の範囲に、好ましくは０〜８０℃の範囲に、更に好ましくは０〜７０℃の範囲にある。反応時間は通常１〜５時間、好ましくは２〜４時間である。
【００８９】
イミド化処理は例えば酸性触媒存在下で脱水／閉環反応を行うことにより実施される。イミド化処理の温度は通常４０〜２００℃の範囲に、好ましくは８０〜１５０℃の範囲にある。イミド化処理に適した酸性触媒の例として、リン酸、酢酸、プロピオン酸、トリフルオロ酢酸、ｐ‐トルエンスルホン酸などが挙げられる。
【００９０】
ビスマレイミド化合物の合成に用いる有機溶媒については特に制限はない。有機溶媒の例として、ペンタン、ヘキサン、ヘプタン、シクロヘキサン、ベンゼン、トルエン、キシレン、エチルベンゼン、ジクロロメタン、トリクロロメタン、テトラクロロメタン、ジクロロエタン、テトラヒドロフラン、ジオキサン、Ｎ，Ｎ‐ジメチルホルムアミド、Ｎ，Ｎ‐ジメチルアセトアミド、Ｎ‐メチル‐２‐ピロリドン、ジメチルスルホキシド等が含まれる。
【００９１】
本発明に用いるビスマレイミド化合物の例として、Ｎ，Ｎ’‐ｍ‐フェニレンビスマレイミド、Ｎ，Ｎ’‐p‐フェニレンビスマレイミド、Ｎ，Ｎ’‐ｍ‐キシレンビスマレイミド、Ｎ，Ｎ’‐p‐キシレンビスマレイミド、Ｎ，Ｎ’‐２，４‐トリレンビスマレイミド、Ｎ，Ｎ’‐２，６‐トリレンビスマレイミド、 １，３‐ビス（３‐マレイミドフェノキシ）ベンゼン、１，３‐ビス（４‐マレイミドフェノキシ）ベンゼン、１，３‐ビス［３‐（３‐マレイミドフェノキシ）フェノキシ］ベンゼン、１，３‐ビス{３‐［３‐（３‐マレイミドフェノキシ）フェノキシ］フェノキシ}ベンゼン、１，３‐ビス{１‐［４‐（３‐マレイミドフェノキシ）フェニル］‐１‐メチルエチル}ベンゼン、１，３‐ビス{１‐［４‐（４‐マレイミドフェノキシ）フェニル］‐１‐メチルエチル}ベンゼン、１，４‐ビス{１‐［４‐（４‐マレイミドフェノキシ）フェニル］‐１‐メチルエチル}ベンゼン、Ｎ，Ｎ’‐３，３’‐ビフェニレンビスマレイミド、Ｎ，Ｎ’‐４，４’‐ビフェニレンビスマレイミド、Ｎ，Ｎ’‐４，４’‐（３，３’‐ジメチルビフェニレン）ビスマレイミド、 ４，４’‐ビス（３‐マレイミドフェノキシ）ビフェニル、４，４’‐ビス（４‐マレイミドフェノキシ）ビフェニル、Ｎ，Ｎ’‐３，３’‐ジフェニルメタンビスマレイミド、 Ｎ，Ｎ’‐４，４’‐ジフェニルメタンビスマレイミド、Ｎ，Ｎ’‐ジフェニルエタンビスマレイミド、ビス［４‐（３‐マレイミドフェノキシ）フェニル］メタン、ビス［４‐（４‐マレイミドフェノキシ）フェニル］メタン、Ｎ，Ｎ’‐［４，４’‐ビス（３‐メチルフェニル）メタン］ビスマレイミド、Ｎ，Ｎ’‐［４，４’‐ビス（３‐メトキシフェニル）メタン］ビスマレイミド、 Ｎ，Ｎ’‐［４，４’‐ビス（３‐エチルフェニル）メタン］ビスマレイミド、Ｎ，Ｎ’‐［４，４’‐ビス（３，５‐ジメチルフェニル）メタン］ビスマレイミド、Ｎ，Ｎ’‐［４，４’‐ビス（３，５‐ジエチルフェニル）メタン］ビスマレイミド、Ｎ，Ｎ’‐［４，４’‐ビス（３‐メチル‐５‐エチルフェニル）メタン］ビスマレイミド、Ｎ，Ｎ’‐［４，４’‐ビス（３‐エチル‐５‐メチルフェニル）メタン］ビスマレイミド、Ｎ，Ｎ’‐［４，４’‐ビス（３，５‐ジイソプロピルフェニル）メタン］ビスマレイミド、Ｎ，Ｎ’‐［４，４’‐ビス（３‐クロロフェニル）メタン］ビスマレイミド、Ｎ，Ｎ’‐ジフェニルプロパンビスマレイミド、２，２‐ビス［４‐（３‐マレイミドフェノキシ）フェニル］プロパン、２，２‐ビス［４‐（４‐マレイミドフェノキシ）フェニル］プロパン、２，２‐ビス［４‐（３‐マレイミドフェノキシ）フェニル］ブタン、２，２‐ビス［４‐（４‐マレイミドフェノキシ）フェニル］ブタン、２，２‐ビス［４‐（３‐マレイミドフェノキシ）フェニル］ヘキサフルオロプロパン、２，２‐ビス［４‐（４‐マレイミドフェノキシ）フェニル］ヘキサフルオロプロパン、２，２‐ビス［３‐クロロ‐４‐（４‐マレイミドフェノキシ）フェニル］プロパン、２，２‐ビス［３‐ブロモ‐４‐（４‐マレイミドフェノキシ）フェニル］プロパン、２，２‐ビス［３‐メチル‐４‐（４‐マレイミドフェノキシ）フェニル］プロパ���、２，２‐ビス［３‐メチル‐４‐（４‐マレイミドフェノキシ）フェニル］ヘキサフルオロプロパン、２，２‐ビス［３‐エチル‐４‐（４‐マレイミドフェノキシ）フェニル］プロパン、２，２‐ビス［３‐エチル‐４‐（４‐マレイミドフェノキシ）フェニル］ヘキサフルオロプロパン、２，２‐ビス［３‐プロピル‐４‐（４‐マレイミドフェノキシ）フェニル］プロパン、２，２‐ビス［３‐イソプロピル‐４‐（４‐マレイミドフェノキシ）フェニル］プロパン、２，２‐ビス［３‐ブチル‐４‐（４‐マレイミドフェノキシ）フェニル］プロパン、２，２‐ビス［３‐t‐ブチル‐４‐（４‐マレイミドフェノキシ）フェニル］プロパン、２，２‐ビス［３‐s‐ブチル‐４‐（４‐マレイミドフェノキシ）フェニル］プロパン、２，２‐ビス［３‐メトキシ‐４‐（４‐マレイミドフェノキシ）フェニル］プロパン、２，２‐ビス［３，５‐ジメチル‐４‐（４‐マレイミドフェノキシ）フェニル］プロパン、２，２‐ビス［３，５‐ジメチル‐４‐（４‐マレイミドフェノキシ）フェニル］ヘキサフルオロプロパン、２，２‐ビス［３，５‐ジブロモ‐４‐（４‐マレイミドフェノキシ）フェニル］ヘキサフルオロプロパン、２，２‐ビス［４‐{１‐［４‐（４‐マレイミドフェノキシ）フェニル］‐１‐メチルエチル}フェニル］プロパン、Ｎ，Ｎ’‐３，３’‐ジフェニルエーテルビスマレイミド、Ｎ，Ｎ’‐４，４’‐ジフェニルエーテルビスマレイミド、ビス［３‐（３‐マレイミドフェノキシ）フェニル］エーテル、ビス［４‐（３‐マレイミドフェノキシ）フェニル］エーテル、 ビス［４‐（４‐マレイミドフェノキシ）フェニル］エーテル、ビス{３‐［３‐（３‐マレイミドフェノキシ）フェノキシ］フェニル}エーテル、ビス（３‐マレイミドフェニル）ケトン、ビス（４‐マレイミドフェニル）ケトン、ビス［４‐（３‐マレイミドフェノキシ）フェニル］ケトン、ビス［４‐（４‐マレイミドフェノキシ）フェニル］ケトン、ビス（３‐マレイミドフェニル）スルフィド、ビス（４‐マレイミドフェニル）スルフィド、ビス［４‐（３‐マレイミドフェノキシ）フェニル］スルフィド、ビス［４‐（４‐マレイミドフェノキシ）フェニル］スルフィド、ビス［４‐（３‐マレイミドフェノキシ）フェニル］スルホキシド、ビス［４‐（４‐マレイミドフェノキシ）フェニル］スルホキシド、ビス（３‐マレイミドフェニル）スルホン、ビス（４‐マレイミドフェニル）スルホン、ビス［４‐（３‐マレイミドフェノキシ）フェニル］スルホン、ビス［４‐（４‐マレイミドフェノキシ）フェニル］スルホン、ビス［３‐メチル‐４‐（４‐マレイミドフェノキシ）フェニル］メタン、ビス［３，５‐ジメチル‐４‐（４‐マレイミドフェノキシ）フェニル］メタン、ビス［３‐エチル‐４‐（４‐マレイミドフェノキシ）フェニル］メタン、１，１‐ビス［４‐（３‐マレイミドフェノキシ）フェニル］エタン、１，１‐ビス［４‐（４‐マレイミドフェノキシ）フェニル］エタン、１，２‐ビス［４‐（３‐マレイミドフェノキシ）フェニル］エタン、１，２‐ビス［４‐（４‐マレイミドフェノキシ）フェニル］エタン、１，１‐ビス［３‐メチル‐４‐（４‐マレイミドフェノキシ）フェニル］エタン、１，１‐ビス［３‐クロロ‐４‐（４‐マレイミドフェノキシ）フェニル］エタン、１，１‐ビス［３‐ブロモ‐４‐（４‐マレイミドフェノキシ）フェニル］エタン、３，３‐ビス［４‐（４‐マレイミドフェノキシ）フェニル］ペンタン、Ｎ，Ｎ’‐エチレンビスマレイミド、Ｎ，Ｎ’‐トリメチレンビスマレイミド、Ｎ，Ｎ’‐テトラメチレンビスマレイミド、Ｎ，Ｎ’‐ペンタメチレンビスマレイミド、Ｎ，Ｎ’‐ヘキサメチレンビスマレイミド、Ｎ，Ｎ’‐ヘプタメチレンビスマレイミド、Ｎ，Ｎ’‐オクタメチレンビスマレイミド、Ｎ，Ｎ’‐デカメチレンビスマレイミド、Ｎ，Ｎ’‐ドデカメチレンビスマレイミド、Ｎ，Ｎ’‐（４，４’‐ジシクロヘキシルメタン）ビスマレイミド、Ｎ，Ｎ’‐（１，３‐ジメチレンシクロヘキサン）ビスマレイミド、Ｎ，Ｎ’‐（１，４‐ジメチレンシクロヘキサン）ビスマレイミドなどが挙げられる。
【００９２】
上述のビスマレイミド化合物の中でも、Ｎ，Ｎ’‐ｍ‐フェニレンビスマレイミド、Ｎ，Ｎ’‐p‐フェニレンビスマレイミド、Ｎ，Ｎ’‐３，３’‐ジフェニルメタンビスマレイミド、Ｎ，Ｎ’‐４，４’‐ジフェニルメタンビスマレイミド、Ｎ，Ｎ’‐［４，４’‐ビス（３‐エチルフェニル）メタン］ビスマレイミド、Ｎ，Ｎ’‐［４，４’‐ビス（３，５‐ジメチルフェニル）メタン］ビスマレイミド、Ｎ，Ｎ’‐［４，４’‐ビス（３，５‐ジエチルフェニル）メタン］ビスマレイミド、Ｎ，Ｎ’‐［４，４’‐ビス（３‐メチル‐５‐エチルフェニル）メタン］ビスマレイミド、Ｎ，Ｎ’‐［４，４’‐ビス（３‐エチル‐５‐メチルフェニル）メタン］ビスマレイミド、Ｎ，Ｎ’‐［４，４’‐ビス（３，５‐ジイソプロピルフェニル）メタン］ビスマレイミド、ビス［３‐メチル‐４‐（４‐マレイミドフェノキシ）フェニル］メタン、ビス［３，５‐ジメチル‐４‐（４‐マレイミドフェノキシ）フェニル］メタン、ビス［３‐エチル‐４‐（４‐マレイミドフェノキシ）フェニル］メタン、２，２‐ビス［４‐（３‐マレイミドフェノキシ）フェニル］ヘキサフルオロプロパン、２，２‐ビス［４‐（４‐マレイミドフェノキシ）フェニル］ヘキサフルオロプロパン、２，２‐ビス［３‐エチル‐４‐（４‐マレイミドフェノキシ）フェニル］ヘキサフルオロプロパン、２，２‐ビス［３，５‐ジメチル‐４‐（４‐マレイミドフェノキシ）フェニル］ヘキサフルオロプロパンが好ましい。
【００９３】
（２）有機溶媒
本発明の液晶配向剤に用いる有機溶媒の例として、Ｎ‐メチル‐２‐ピロリドン、γ‐ブチロラクトン、γ‐ブチロラクタム、Ｎ，Ｎ‐ジメチルホルムアミド、Ｎ，Ｎ‐ジメチルアセトアミド、４‐ヒドロキシ‐４‐メチル‐２‐ペンタノン、エチレングリコールモノメチルエーテル、乳酸ブチル、酢酸ブチル、３‐メトキシプロピオン酸メチル、３‐エトキシプロピオン酸エチル、エチレングリコールメチルエーテル、エチレングリコールエチルエーテル、エチレングリコールモノ‐ｎ‐プロピルエーテル、エチレングリコールモノ‐i‐プロピルエーテル、エチレングリコールモノ‐ｎ‐ブチルエーテル(即ち、ブチルセロソルブ)、エチレングリコールジメチルエーテル、エチレングリコールエチルエーテルアセテート、ジエチレングリコールジメチルエーテル、ジエチレングリコールジエチルエーテル、ジエチレングリコールモノメチルエーテル、ジエチレングリコールモノエチルエーテル、ジエチレングリコールモノメチルエーテルアセテート、ジエチレングリコールモノエチルエーテルアセテートなどが挙げられる。
【００９４】
１００重量部のポリマーに対して、有機溶媒は４００〜１００００重量部、好ましくは５００〜５０００重量部、更に好ましくは７００〜３０００重量部である。
【００９５】
（３）添加剤
本発明の液晶配向剤には、基板に対する接着度、また摩耗抵抗を改善するために、液晶配向剤の好ましい特性を損なわない範囲で、官能性シランを含む化合物やエポキシ基を含む化合物のような添加剤を加えてもよい。
【００９６】
官能性シランを含む化合物の例として、３‐アミノプロピルトリメトキシシラン、３‐アミノプロピルトリエトキシシラン、２‐アミノプロピルトリメトキシシラン、２‐アミノプロピルトリエトキシシラン、Ｎ‐（２‐アミノエチル）‐３‐アミノプロピルトリメトキシシラン、Ｎ‐（２‐アミノエチル）‐３‐アミノプロピルメチルジメトキシシラン、３‐ウレイドプロピルトリメトキシシラン、３‐ウレイドプロピルトリエトキシシラン、Ｎ‐エトキシカルボニル‐３‐アミノプロピルトリメトキシシラン、Ｎ‐エトキシカルボニル‐３‐アミノプロピルトリエトキシシラン、Ｎ‐トリエトキシシリルプロピルトリエチレントリアミン、Ｎ‐トリメトキシシリルプロピルトリエチレントリアミン、１０‐トリメトキシシリル‐１，４，７‐トリアザデカン、１０‐トリエトキシシリル‐１，４，７‐トリアザデカン、９‐トリメトキシシリル‐３，６‐ジアザノニルアセテート、９‐トリエトキシシリル‐３，６‐ジアザノニルアセテート、Ｎ‐ベンジル‐３‐アミノプロピルトリメトキシシラン、Ｎ‐ベンジル‐３‐アミノプロピルトリエトキシシラン、Ｎ‐フェニル‐３‐アミノプロピルトリメトキシシラン、Ｎ‐フェニル‐３‐アミノプロピルトリエトキシシラン、Ｎ‐ビス（オキシエチレン）‐３‐アミノプロピルトリメトキシシラン、Ｎ‐ビス（オキシエチレン）‐３‐アミノプロピルトリエトキシシランなどが挙げられる。
【００９７】
エポキシ基を含む化合物の例として、エチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、ネオペンチルグリコールジグリシジルエーテル、１，６‐ヘキサンジオールジグリシジルエーテル、グリセリンジグリシジルエーテル、２，２‐ジブロモ‐ネオペンチルグリコールジグリシジルエーテル、１，３，５，６‐テトラグリシジル‐２，４‐ヘキサンジオール、Ｎ，Ｎ，Ｎ’，Ｎ’‐テトラグリシジル‐ｍ‐キシレンジアミン、１，３‐ビス（Ｎ，Ｎ‐ジグリシジルアミノメチル）シクロヘキサン、Ｎ，Ｎ，Ｎ’，Ｎ’‐テトラグリシジル‐４，４’‐ジアミノジフェニルメタン、３‐（Ｎ‐アリル‐Ｎ‐グリシジル）アミノプロピルトリメトキシシラン、３‐（Ｎ，Ｎ‐ジグリシジル）アミノプロピルトリメトキシシランなどが挙げられる。
【００９８】
（４）液晶配向剤の調製
本発明の液晶配向剤はポリマーと任意添加物を有機溶媒に溶解させることで得られる。
【００９９】
本発明の液晶配向剤を調製するための好ましい温度は０〜１００℃の範囲であり、更に好ましくは２０〜６０℃である。
【０１００】
本発明の液晶配向剤の粘度は２５℃において通常５〜４０ｃｐｓ、好ましくは８〜３５ｃｐｓ、更に好ましくは１０〜３０ｃｐｓである。液晶配向剤の粘度は、主に液晶配向剤に含有される前記ポリマーの重量平均分子量の制御により調整することが可能である。すなわち、当該重量平均分子量が大きくなると粘度も大きくなり、重量平均分子量が小さくなると粘度も小さくなる。ポリマーの重量平均分子量の主な調整手段としては、前述したように「ジアミン化合物とビスマレイミド化合物の使用量の割合の調整」と「重合反応の温度と時間の調整」が挙げられる。
【０１０１】
液晶配向剤の粘度が５ｃｐｓよりも小さい場合、液晶配向剤の膜形成能力が不十分となり、当該液晶配向剤から製造された液晶配向膜に残像問題が生じる。一方、液晶配向剤の粘度が４０ｃｐｓよりも大きい場合、液晶配向剤の保存安定性が不十分となり、当該液晶配向剤から製造された液晶配向膜は厚くなりすぎたり、ピンホール欠陥を含んだりする。
【０１０２】
（５）液晶配向膜の構成
本発明の液晶配向剤は、透明導電膜が設けられている基板一面にロールコーター法、スピンナー法、印刷法、インクジェット法などの方法で塗布され、その後加熱して塗膜が形成される。
【０１０３】
本発明に適した基板の例として、無アルカリ性ガラス、ソーダガラス、パイレックス（登録商標）ガラス、石英ガラスなど、液晶ディスプレイデバイスに一般的に使用されているものや、ポリエチレンテレフタレート、ポリブチレンテレフタレート、ポリエーテルスルホン、ポリカーボネートなどで製造された透明プラスチック基板が挙げられる。基板の片面に形成される透明導電膜には酸化スズ（ＳｎＯ２）で作られたＮＥＳＡフィルム（ＮＥＳＡは米国ＰＰＧ社の登録商標）、酸化インジウム‐酸化スズ（Ｉｎ２Ｏ３−ＳｎＯ２）で作られたＩＴＯ（インジウムスズ酸化物）フィルムなどを使用することができる。
【０１０４】
液晶配向剤を塗布する前に、基板表面及び透明導電膜と塗膜との接着性を良好にするため、官能性シランを含む化合物や官能性チタンを含む化合物を基板の表面に塗布しても良い。
【０１０５】
液晶配向膜を形成するための加熱過程は、液晶配向剤で塗布した後のプレベーク処理及びその後のポストベーク処理を含む。プレベーク処理によって有機溶媒が揮発し、塗膜が形成される。プレベーク処理の温度は通常、３０〜１２０℃であり、好ましくは４０〜１１０℃、更に好ましくは５０〜１００℃である。
【０１０６】
更に、塗膜が形成された後、塗膜を安定させるために、ポストベーク処理が施される。ポストベーク処理の温度は通常１５０〜３００℃であり、好ましくは１８０〜２８０℃であり、更に好ましくは２００〜２５０℃である。
【０１０７】
形成された塗膜の膜厚は、０．００１〜１μｍが好ましく、０．００５〜０．５μｍが更に好ましい。
【０１０８】
形成された塗膜には、必要に応じてナイロン、レーヨン、コットン等の繊維からなる布を巻きつけたロールで所定方向に擦るラビング処理を行い、これにより、液晶分子の配向性を塗膜上に付与されて、液晶配向膜が構成される。また、液晶分子の配向能の付与方法は、例えば、形成された配向膜の少なくとも一枚の基板上に突起形状又はパターン形状を形成させて達成し、この方法はＭＶＡ（Ｍｕｌｔｉ−ｄｏｍａｉｎ  Ｖｅｒｔｉｃａｌ  Ａｌｉｇｎｍｅｎｔ）やＰＶＡ（Ｐａｔｔｅｒｎｅｄ  Ｖｅｒｔｉｃａｌ  Ａｌｉｇｎｍｅｎｔ）が広く知られている。
【０１０９】
（６）液晶表示素子
二枚の基板にそれぞれ形成された上述の液晶配向膜は、互いに所定の間隔（セルギャップ）をおいて向き合うように配置される。二枚の基板の周辺部はシール剤で張り合わせて、これら基板の表面とシール剤で区画されたセルギャップに液晶が充填された後、注入口が封止されて液晶セルが形成される。そして、この液晶セルの外表面（すなわち、液晶セルを形成している基板の他面）に偏光板が貼り付けられ、液晶表示素子を得る。
【０１１０】
シール剤は一般的なエポキシ樹脂硬化剤でよく、スペーサーの材料はガラスビーズ、プラスチックビーズ、又は感光性エポキシ樹脂などでもよい。液晶の例として、ネマチック液晶、例えばシッフベース系液晶、アゾキシ系液晶、ビフェニル系液晶、フェニルシクロヘキサン系液晶、エステル系液晶、ターフェニル系液晶、ビフェニルシクロヘキサン系液晶、ピリミジン系液晶、ジオキサン系液晶、ビシクロオクタン系液晶、キュバン系液晶などが挙げられる。上述の液晶に、コレステリルクロライド、コレステリルノナエート、コレステリルカーボネートなどのコレステリック液晶と、商品名Ｃ‐１５、ＣＢ‐１５（Ｍｅｒｃｋ社製）で販売されているカイラル剤を加えることもできる。更に、液晶セルの外表面に貼り合わされる偏光板としては、ポリビニルアルコールを延伸配向させながらヨウ素を吸収させたＨ膜と称される偏光膜を酢酸セルロース保護膜で挟んだ偏光板又はＨ膜そのものからなる偏光板等が挙げられる。
【０１１１】
実施例
以下の実施例は本発明の好ましい実施形態を示すものであって、発明の範囲を限定するように解釈されるべきものではない。
【０１１２】
以下の実施例で用いられる、上述の化学式（７）の構造を有する化合物は特開２００３‐９６０３４号公報に開示された方法に基づいて合成したものであり、以下、Ｃ７ＣＤＡと称する。以下の実施例で用いられる、上述の化学式（６）の構造を有する化合物は特開２００２‐１６２６３０号公報に開示された方法に基づいて合成したものであり、以下、ＢＣＤＡと称する。
【０１１３】
［ポリマーの合成］
［合成例１］
窒素ガス雰囲気の下で、窒素ガス導入口、撹拌器、加熱器、冷却器、温度計を備えた５００ｍｌの四つ口フラスコに、Ｎ，Ｎ’‐４，４’‐ジフェニルメタンビスマレイミド（以下、ＤＰＭ−ＢＭＩと称する）を８．９６ｇ（０．０２５ｍｏｌ）とＮ−メチル−２−ピロリドン（以下、ＮＭＰと称する）を５０ｇ加えた。ＤＰＭ−ＢＭＩがＮＭＰに溶解するまで室温（２３〜２５℃）で撹拌した。そして、ｐ‐フェニレンジアミン（以下、ＰＤＡと称する）を２．５７ｇ（０．０２３７５ｍｏｌ）、Ｃ７ＣＤＡを０．６１ｇ（０．００１２５ｍｏｌ）、氷酢酸を５ｇ、ＮＭＰを２７ｇ加え、１００℃で２４時間反応を行わせた。その後、ポリマーを沈殿させるため、反応溶液を１５００ｍｌのメタノールに注いだ。ろ過後に得られたポリマーを真空オーブンで６０℃の温度で乾燥させ、ポリマー（Ａ−１−１）を得た。
【０１１４】
［合成例２］
窒素ガス雰囲気の下で、窒素ガス導入口、撹拌器、加熱器、冷却器、温度計を備えた５００ｍｌの四つ口フラスコに、Ｎ，Ｎ’‐ｍ‐フェニレンビスマレイミド（以下、Ｐ−ＢＭＩと称する）を６．７１ｇ（０．０２５ｍｏｌ）とＮＭＰを５０ｇ加えた。Ｐ−ＢＭＩがＮＭＰに溶解するまで室温で撹拌した。そして、４，４’‐ジアミノジフェニルメタン（以下、ＤＤＭと称する）を３．９７ｇ（０．０２ｍｏｌ）、ＢＣＤＡを２．２６ｇ（０．００５ｍｏｌ）、氷酢酸を５ｇ、ＮＭＰを２７ｇ加え、１００℃で２４時間反応を行わせた。その後、ポリマーを沈殿させるため、反応溶液を１５００ｍｌのメタノールに注いだ。ろ過後に得られたポリマーを真空オーブンで６０℃の温度で乾燥させ、ポリマー（Ａ−１−２）を得た。
【０１１５】
［合成例３］
窒素ガス雰囲気の下で、窒素ガス導入口、撹拌器、加熱器、冷却器、温度計を備えた５００ｍｌの四つ口フラスコに、ＤＰＭ−ＢＭＩを８．９６ｇ（０．０２５ｍｏｌ）とＮＭＰを５０ｇ加えた。ＤＰＭ−ＢＭＩがＮＭＰに溶解するまで室温で撹拌した。そして、４，４’‐ジアミノジフェニルエーテル（以下、ＯＤＡと称する）を４．００ｇ（０．０２ｍｏｌ）、上述の化学式（１６）で表される化合物（以下、ＶＥＤＡと称する）を２．８２ｇ（０．００５ｍｏｌ）、氷酢酸を５ｇ、ＮＭＰを２７ｇ加え、１００℃で２４時間反応を行わせた。その後、ポリマーを沈殿させるため、反応溶液を１５００ｍｌのメタノールに注いだ。ろ過後に得られたポリマーを真空オーブンで６０℃の温度で乾燥させ、ポリマー（Ａ−１−３）を得た。
【０１１６】
［合成例４］
窒素ガス雰囲気の下で、窒素ガス導入口、撹拌器、加熱器、冷却器、温度計を備えた５００ｍｌの四つ口フラスコに、ＤＰＭ−ＢＭＩを１３．６２ｇ（０．０３８ｍｏｌ）とＮＭＰを５０ｇ加えた。ＤＰＭ−ＢＭＩがＮＭＰに溶解するまで室温で撹拌した。そして、ＰＤＡを２．５７ｇ（０．０２３７５ｍｏｌ）、Ｃ７ＣＤＡを０．６１ｇ（０．００１２５ｍｏｌ）、氷酢酸を５ｇ、ＮＭＰを２７ｇ加え、１００℃で３６時間反応を行わせた。その後、ポリマーを沈殿させるため、反応溶液を１５００ｍｌのメタノールに注いだ。ろ過後に得られたポリマーを真空オーブンで６０℃の温度で乾燥させ、ポリマー（Ａ−１−４）を得た。
【０１１７】
［合成例５］
窒素ガス雰囲気の下で、窒素ガス導入口、撹拌器、加熱器、冷却器、温度計を備えた５００ｍｌの四つ口フラスコに、Ｐ−ＢＭＩを６．７１ｇ（０．０２５ｍｏｌ）とＮＭＰを５０ｇ加えた。Ｐ−ＢＭＩがＮＭＰに溶解するまで室温で撹拌した。そして、ＤＤＭを４．１６ｇ（０．０２１ｍｏｌ）、ＢＣＤＡを２．４９ｇ（０．００５５ｍｏｌ）、氷酢酸を５ｇ、ＮＭＰを２７ｇ加え、１００℃で２４時間反応を行わせた。その後、ポリマーを沈殿させるため、反応溶液を１５００ｍｌのメタノールに注いだ。ろ過後に得られたポリマーを真空オーブンで６０℃の温度で乾燥させ、ポリマー（Ａ−１−５）を得た。
【０１１８】
［合成例６］
窒素ガス雰囲気の下で、窒素ガス導入口、撹拌器、加熱器、冷却器、温度計を備えた５００ｍｌの四つ口フラスコに、ＤＰＭ−ＢＭＩを８．９６ｇ（０．０２５ｍｏｌ）とＮＭＰを５０ｇ加えた。ＤＰＭ−ＢＭＩがＮＭＰに溶解するまで室温で撹拌した。そして、ＯＤＡを４．００ｇ（０．０２ｍｏｌ）、ＶＥＤＡを２．８２ｇ（０．００５ｍｏｌ）、氷酢酸を５ｇ、ＮＭＰを２７ｇ加え、１００℃で６時間反応を行わせた。その後、ポリマーを沈殿させるため、反応溶液を１５００ｍｌのメタノールに注いだ。ろ過後に得られたポリマーを真空オーブンで６０℃の温度で乾燥させ、ポリマー（Ａ−１−６）を得た。
【０１１９】
［比較合成例１］
窒素ガス雰囲気の下で、窒素ガス導入口、撹拌器、加熱器、冷却器、温度計を備えた５００ｍｌの四つ口フラスコに、ＤＰＭ−ＢＭＩを８．９６ｇ（０．０２５ｍｏｌ）とＮＭＰを５０ｇ加えた。ＤＰＭ−ＢＭＩがＮＭＰに溶解するまで室温で撹拌した。そして、ＰＤＡを５．１４ｇ（０．０４７５ｍｏｌ）、Ｃ７ＣＤＡを１．２３ｇ（０．００２５ｍｏｌ）、氷酢酸を５ｇ、ＮＭＰを２７ｇ加え、１００℃で２４時間反応を行わせた。その後、ポリマーを沈殿させるため、反応溶液を１５００ｍｌのメタノールに注いだ。ろ過後に得られたポリマーを真空オーブンで６０℃の温度で乾燥させ、ポリマー（Ａ−２−１）を得た。
【０１２０】
［比較合成例２］
窒素ガス雰囲気の下で、窒素ガス導入口、撹拌器、加熱器、冷却器、温度計を備えた５００ｍｌの四つ口フラスコに、ＤＰＭ−ＢＭＩを２６．８８ｇ（０．０７５ｍｏｌ）とＮＭＰを５０ｇ加えた。ＤＰＭ−ＢＭＩがＮＭＰに溶解するまで室温で撹拌した。そして、ＰＤＡを２．１６ｇ（０．０２ｍｏｌ）、ＢＣＤＡを２．２６ｇ（０．００５ｍｏｌ）、氷酢酸を５ｇ、ＮＭＰを２７ｇ加え、１００℃で４８時間反応を行わせた。その後、ポリマーを沈殿させるため、反応溶液をメタノールに注いだ。ろ過後に得られたポリマーを真空オーブンで６０℃の温度で乾燥させ、ポリマー（Ａ−２−２）を得た。
【０１２１】
［比較合成例３］（特許文献１の技術）
窒素ガス雰囲気の下で、窒素ガス導入口、撹拌器、加熱器、冷却器、温度計を備えた５００ｍｌの四つ口フラスコに、ＤＰＭ−ＢＭＩを２６．８８ｇ（０．０７５ｍｏｌ）とｍ‐クレゾールを１６７ｇ加えた。ＤＰＭ−ＢＭＩがｍ‐クレゾールに溶解するまで室温で撹拌した。そして、ＤＤＭを１４．８７ｇ（０．０７５ｍｏｌ）、酢酸を０．７５ｍｌ加え、１００℃で４８時間反応を行わせた。その後、ポリマーを沈殿させるため、反応溶液をメタノールに注いだ。ろ過後に得られたポリマーを真空オーブンで６０℃の温度で乾燥させ、ポリマー（Ｐ−Ａ−１）を得た。
【０１２２】
更に、窒素ガス雰囲気の下で、窒素ガス導入口、撹拌器、加熱器、冷却器、温度計を備えたもう一つの５００ｍｌの四つ口フラスコに、得られたポリマー（Ｐ−Ａ−１）を１０ｇとＮＭＰを１７５ｇ加えた。ポリマー（Ｐ−Ａ−１）がＮＭＰに溶解するまで室温で撹拌した。その後、温度を５℃よりも下げ、トリエチルアミンを５．３ｇ、ｎ−ドデカノイルクロリドを９．４５ｇ加え、２４時間反応を行わせた。その後、ポリマーを沈殿させるため、反応溶液をメタノールに注いだ。ろ過後に得られたポリマーを真空オーブンで６０℃の温度で乾燥させ、ポリマー（Ａ−２−３）を得た。
【０１２３】
［比較合成例４］（特許文献２の技術）
窒素ガス雰囲気の下で、窒素ガス導入口、撹拌器、加熱器、冷却器、温度計を備えた５００ｍｌの四つ口フラスコに、２，２‐ビス［４‐（４‐マレイミドフェノキシ）フェニル］プロパンを２８．５３ｇ（０．０５ｍｏｌ）とｍ‐クレゾールを１５０ｇ加えた。２，２‐ビス［４‐（４‐マレイミドフェノキシ）フェニル］プロパンがｍ‐クレゾールに溶解するまで室温で撹拌した。そして、オクチルアミンを６．４６ｇ（０．０５ｍｏｌ）、酢酸を０．７ｇ加え、１００℃で３０時間反応を行わせた。その後、ポリマーを沈殿させるため、反応溶液をメタノールに注いだ。ろ過後に得られたポリマーを真空オーブンで６０℃の温度で乾燥させ、ポリマー（Ａ−２−４）を得た。
【０１２４】
［比較合成例５］（一般的従来技術）
窒素ガス雰囲気の下で、窒素ガス導入口、撹拌器、加熱器、冷却器、温度計を備えた５００ｍｌの四つ口フラスコに、ＶＥＤＡを２．８２ｇ（０．００５ｍｏｌ）、ＰＤＡを４．８７ｇ（０．０４５ｍｏｌ）、ＮＭＰを８０ｇ加えた。ＶＥＤＡとＰＤＡがＮＭＰに溶解するまで室温で撹拌した。そして、ピロメリット酸二無水物（以下、ＰＭＤＡと称する）を１０．９１ｇ（０．０５ｍｏｌ）、ＮＭＰを２０ｇ加え、室温で２時間反応を行わせた。その後、ポリマーを沈殿させるため、反応溶液を１５００ｍｌの水に注いだ。ろ過後に得られたポリマーを真空オーブンで６０℃の温度で乾燥させ、ポリマー（Ａ−２−５）を得た。
【０１２５】
［比較合成例６］（一般的従来技術）
窒素ガス雰囲気の下で、窒素ガス導入口、撹拌器、加熱器、冷却器、温度計を備えた５００ｍｌの四つ口フラスコに、ＶＥＤＡを５．６４ｇ（０．０１ｍｏｌ）、ＰＤＡを４．３３ｇ（０．０４ｍｏｌ）、ＮＭＰを６８ｇ加えた。ＶＥＤＡとＰＤＡがＮＭＰに溶解するまで６０℃で撹拌した。そして、３，４−ジカルボキシ−１，２，３，４−テトラヒドロナフタレン−１−コハク酸二無水物（以下、ＴＤＡと称する）を１５．０１ｇ（０．０５ｍｏｌ）、ＮＭＰを３０ｇ加え、室温で６時間反応を行わせた。更に、ＮＭＰを９７ｇ、無水酢酸を５．６１ｇ、ピリジンを１９．７５ｇ加えた。６０℃で２時間撹拌し、イミド化反応を行わせた。その後、ポリマーを沈殿させるため、反応溶液を１５００ｍｌの水に注いだ。ろ過後に得られたポリマーを真空オーブンで６０℃の温度で乾燥させ、ポリマー（Ａ−２−６）を得た。
【０１２６】
［液晶配向剤と液晶表示素子の調製］
以下の実施例と比較例において、液晶配向剤と液晶表示素子を調製し、次の評価方法によって評価した。
【０１２７】
［評価方法］
１．粘度：
以下の実施例と比較例においてそれぞれ調製済みの液晶配向剤の粘度をＥ型回転粘度計（東機産業株式会社製、ＴＶ−２２型粘度計）を用いて２５℃で６ｒｐｍの条件で測定した。結果を表１に示す。なお、単位はｃｐｓである。
【０１２８】
２．塗布特性：
各調製済み液晶配向剤を印刷法によって基板上に塗布するとともに、プレベーク処理とポストベーク処理を行った。ピンホールやその他の欠陥（例えば不均一な膜厚など）といった何らかの塗布欠陥の有無について、塗膜の表面を顕微鏡を用いて確認した。
【０１２９】
表１中の各記号の意味は以下の通りである。
○  ：塗膜の表面が滑らかで、塗布欠陥も無い。
△  ：塗膜の表面に少数のピンホール欠陥及び／又は軽微な塗布欠陥がある。
×  ：塗膜の表面に多数のピンホール欠陥及び／又は大きな塗布欠陥がある。
××：塗膜を形成できない、又は非常に多くのピンホール欠陥及び／又は極度に大きな塗布欠陥がある。
【０１３０】
３．保存安定性：
「Ｔ．Ｊ．Ｓｃｈｅｆｆｅｒ，ｅｔ．ａｌ．，Ｊ．Ａｐｐｌ．Ｐｈｙｓ．，ｖｏｌ．１９，２０１３（１９８０）」に記載の方法に基づき、Ｈｅ−Ｎｅレーザー光を用いた結晶回転法で液晶配向膜のプレチルト角を測定した。該測定には、中央精機株式会社製、型番はＯＭＳ−ＣＭ４ＲＤを使用した。
【０１３１】
調製した液晶配向剤で製造した液晶配向膜によって形成された液晶セルのプレチルト角と４５℃で７日間保存後の液晶配向剤で製造した液晶配向膜によって形成された液晶セルのプレチルト角を測定した。調製した液晶配向剤で製造した液晶配向膜によって形成された液晶セルのプレチルト角を（ａ）、４５℃で７日間保存後の液晶配向剤で製造した液晶配向膜によって形成された液晶セルのプレチルト角を（ｂ）とすると、プレチルト角変動は以下の式で定められる。
【０１３２】
【数１】
0005496953.tif 000042
【０１３３】
表１中の各記号の意味は以下の通りである。
○：プレチルト角変動  ＜  ５％
△：プレチルト角変動が５〜１０％
×：プレチルト角変動  ＞  １０％
【０１３４】
４．プレチルト角の経時的安定性
「Ｔ．Ｊ．Ｓｃｈｅｆｆｅｒ，ｅｔ．ａｌ．，Ｊ．Ａｐｐｌ．Ｐｈｙｓ．，ｖｏｌ．１９，２０１３（１９８０）」に記載の方法に基づき、Ｈｅ−Ｎｅレーザー光を用いた結晶回転法で液晶配向膜のプレチルト角を測定した。該測定には、中央精機株式会社製、型番はＯＭＳ−ＣＭ４ＲＤを使用した。
【０１３５】
調製した液晶配向剤で製造した液晶配向膜によって形成された液晶セルのプレチルト角と、６０℃で１００時間おいた後の液晶セルのプレチルト角を測定した。調製した液晶配向剤で製造した液晶配向膜によって形成された液晶セルのプレチルト角を（ｃ）、６０℃で１００時間おいた後の液晶セルのプレチルト角を（ｄ）とすると、プレチルト角変動は以下の式で定められる。
【０１３６】
【数２】
0005496953.tif 000043
【０１３７】
表１中の各記号の意味は以下の通りである。
○：プレチルト角変動  ＜  ５％
×：プレチルト角変動  ≧  ５％
【０１３８】
５．残像
１０．０Ｖ直流電圧を、製造した液晶セルに対し４８時間印加した後、電圧を切り、残像が生じるか否か目視を行った。表１中の各記号の意味は以下の通りである。
○：残像現象が発生しなかった
×：残像現象が発生した
【０１３９】
［実施例１］
合成例１で得られた１００重量部のポリマー（Ａ−１−１）を７８５重量部のＮＭＰと７８５重量部のエチレングリコールモノ−ｎ−ブチルエーテル（以下、ＢＣと称する）の共溶媒に室温で溶解させ、配向剤溶液を得た。
【０１４０】
配向剤溶液をＩＴＯ（インジウムスズ酸化物）ガラス基板上に印刷機（日本写真印刷株式会社製、型番はＳ１５−０３６）を用いて塗布し、その後、配向剤溶液で塗布されたＩＴＯガラス基板を１００℃のホットプレート上に５分間でプレベーク処理を行い、２２０℃のオーブンにおいて３０分間でポストベーク処理を行い、ＩＴＯガラス基板に膜を形成した。膜厚測定装置（ＫＬＡ−Ｔｅｎｃｏｒ社製、型番はＡｌｐｈａ−ｓｔｅｐ５００）を用いて膜厚が約８００±２００Åであると測量した。
【０１４１】
液晶膜配向装置（株式会社飯沼ゲージ製作所製、型番はＲＭ０２−１１）を用いて膜表面の配向処理を行った。ステージ移動速度５０ｍｍ/ｓｅｃ、毛足押し込み長さ０．３ｍｍで、一方へ一回ラビング処理を行った。二枚の液晶配向膜ガラス基板は上述の工程で製造した。熱圧接着剤が一枚のガラス基板に塗布され、もう一枚のガラス基板には４μｍのスペーサーを付着した。二枚のガラス基板が相対し、かつ、ラビング方向が９０度ねじれた状態で重ね合わせた。熱圧装置を用いて１０ｋｇの圧力をかけ、１５０℃で熱加圧処理を行った。液晶は液晶注入装置（株式会社島津製作所製、型番はＡＬＩＳ−１００Ｘ−ＣＨ）を用いて注入し、液晶注入口を封止するため、紫外線光を用いて紫外線硬化剤を硬化させ、オーブンにおいて６０℃で３０分間アニール処理を行った。このようにして液晶表示素子を製造した。
【０１４２】
このようにして得られた液晶配向剤と液晶表示素子を上述の評価方法に基づいて評価した。評価結果を表１に示す。
【０１４３】
［実施例２〜６］
実施例２〜６は、実施例１と同一の方法により、表１に示すポリマー、有機溶媒、及び／又は添加剤を用いて行われた。実施例２〜６によって得られた液晶配向剤と液晶表示素子を上述の評価方法に基づいて評価した。評価結果を表１に示す。なお、実施例２、３、５、６においてはＭＶＡ型の液晶配向剤を使用しており配向処理は省略されている。
【０１４４】
［比較例１〜６］
比較例１〜６は、実施例１と同一の方法により、表１に示すポリマー、及び有機溶媒を用いて行われた。比較例１〜６によって得られた液晶配向剤と液晶表示素子を上述の評価方法に基づいて評価した。評価結果を表１に示す。なお、比較例２と比較例６においては、ＭＶＡ型の液晶配向剤を使用しており配向処理は省略されている。
【０１４５】
【表１】
0005496953.tif 000044